(57)【要約】【課題】紙揃え性の高い塗工紙を提供する。【解決手段】本発明は、原料パルプ及び填料を含有する基紙の両側表面に、顔料及び接着剤を含有する塗工液を塗工してなる塗工紙であって、坪量が６４ｇ／ｍ２以下であり、一枚あたりの面積をＳ（ｍ２）、坪量をＧ（ｇ／ｍ２）、縦方向のクラーク剛度をＣｔ、横方向のクラーク剛度をＣｙ、縦方向の引張強さをＴｔ（ｋｇｆ）、横方向の引張強さをＴｙ（ｋｇｆ）、及び表側表面と裏側表面との間の静摩擦係数をＫとした場合、Ｄ１＝｛（Ｃｔ＋Ｃｙ２）／Ｇ｝×｛１００／（Ｓ×Ｇ×Ｋ）｝２×（Ｔｙ／Ｔｔ）１／２により算出される判定値Ｄ１が５５以上であることを特徴とする。坪量をＧ（ｇ／ｍ２）、圧力２０ｋｇ／ｃｍ２のソフトバッキングで測定したプリントサーフ表面粗さをＰ（μｍ）及び白紙光沢度をＷ（％）とした場合、Ｄ２＝Ｇ×Ｐ／Ｗにより算出される判定値Ｄ２としては、９以上２７以下が好ましい。【選択図】なし【特許請求の範囲】
【請求項１】
原料パルプ及び填料を含有する基紙の両側表面に、顔料及び接着剤を含有する塗工液を塗工してなる塗工紙であって、
坪量が６４ｇ／ｍ２以下であり、
一枚あたりの面積をＳ（ｍ２）、坪量をＧ（ｇ／ｍ２）、縦方向のクラーク剛度をＣｔ、横方向のクラーク剛度をＣｙ、縦方向の引張強さをＴｔ（ｋｇｆ）、横方向の引張強さをＴｙ（ｋｇｆ）、及び表側表面と裏側表面との間の静摩擦係数をＫとした場合、下記式（１）により算出される判定値Ｄ１が５５以上であることを特徴とする塗工紙。
Ｄ１＝｛（Ｃｔ＋Ｃｙ２）／Ｇ｝×｛１００／（Ｓ×Ｇ×Ｋ）｝２×（Ｔｙ／Ｔｔ）１／２      （１）
【請求項２】
坪量をＧ（ｇ／ｍ２）、圧力２０ｋｇ／ｃｍ２のソフトバッキングで測定したプリントサーフ表面粗さをＰ（μｍ）及び白紙光沢度をＷ（％）とした場合、下記式（２）により算出される判定値Ｄ２が９以上２７以下である請求項１に記載の塗工紙。
Ｄ２＝Ｇ×Ｐ／Ｗ      （２）
【請求項３】
両側表面の白紙光沢度が９％以上２０％以下であり、
表側表面と裏側表面との間の静摩擦係数が０．４０以上０．５０以下である請求項１又は請求項２に記載の塗工紙。
【請求項４】
上記原料パルプが機械パルプを含み、
上記填料が炭酸カルシウムを含み、
上記顔料が炭酸カルシウム及びクレーを含み、
上記原料パルプにおける上記機械パルプの含有量が３５質量％以上６５質量％以下であり、
上記填料における上記炭酸カルシウムの中で粒子径が２μｍ以下であるものの割合が７０体積％以上８０体積％以下であり、
上記顔料における上記炭酸カルシウムの中で粒子径が２μｍ以下であるものの割合が９０体積％以上であり、
上記クレーの粒子径の体積分布におけるピーク値が２μｍ以上５μｍ以下であり、
上記クレーの中で粒子径が２μｍ以上５μｍ以下であるものの割合が４５体積％以下である請求項１、請求項２又は請求項３に記載の塗工紙。
【請求項５】
上記原料パルプにおける漂白処理をした機械パルプの含有量が３０質量％以上６０質量％以下であり、
上記顔料における上記炭酸カルシウムの上記クレーに対する質量比が３０：７０以上５０：５０以下であり、
圧力２０ｋｇ／ｃｍ２のソフトバッキングで測定したプリントサーフ表面粗さが３μｍ以上６μｍ以下であり、
表側表面と裏側表面との間の滑り角度が２６．５度以下であり、
横方向のクラーク剛度が縦方向のクラーク剛度の４０％以上かつ１７以上である請求項４に記載の塗工紙。
【発明の詳細な説明】
【技術分野】
【０００１】
本発明は、塗工紙に関する。
【背景技術】
【０００２】
文庫本等の書籍は、所定の大きさの印刷用紙に平台印刷（枚葉印刷）し、印刷した印刷用紙を折り畳んでから断裁して製本することが多い。このような印刷用紙としては、約７割が非塗工紙で約３割が塗工紙であり、一般に文庫本用の塗工紙は基紙の表面に微量の塗工層を設けた塗工紙が使用される。
【０００３】
近年の平台印刷に供される印刷用紙は、印刷効率の向上を図るためいわゆる印刷寸法において、２Ａ列等の人手で紙揃えを行うには困難な大きさの用紙が用いられる様になり、さらに７０００回転もの高速で紙送りが行われながら、搬送性、印刷適性、断裁加工性、製本後の捲り性等の様々な要求を満たすことが求められている。例えば、このような、２Ａ列を超えるような大判の印刷用の塗工紙は低湿度環境では、脱湿による水分の変動により印刷用紙の表面がうねるような凹凸形状になり易い傾向にある。このような状態で印字すると、印刷部の凹凸（いわゆるボコツキ）がさらに強調され、印刷物としての品質が著しく劣るなどの問題が生じる。このような塗工紙への様々な要求に関して、塗工紙の印刷適性を向上させる提案が従来なされているが（特開２０１３−５３３７７号公報参照）、２Ａ列を超えるような大判の平台印刷用紙特に塗工紙においては充分な改善を得ることができない。
【０００４】
また、近年、コスト合理化の面から印刷用塗工紙の軽量化が進んでいる。しかしながら、塗工紙の軽量化により、塗工紙のこわさ又は紙腰が低下し、印刷や搬送の際の塗工紙の取り扱いが難しくなってきており、特に２Ａ列を超えるような大判の平台印刷用の塗工紙においてはその影響が顕著に生じている。例えば塗工紙のこわさ又は紙腰の指標としては、クラーク剛度が使用されるが、文庫本用紙として用いられるようになっている低坪量の塗工紙の中には、クラーク剛度が低い（腰が無い）ものが増えてきており、２Ａ列を超えるような大判の平台印刷用の塗工紙を用いても作業効率の低下を招かない平台印刷に供される印刷用の塗工紙の開発が望まれている。
【０００５】
印刷及び製本の工程では、印刷用の塗工紙を正確に印刷機等の装置に供給するために、多数の印刷用の塗工紙を積み重ね、エアーや振動によって用紙端を揃える紙揃え装置（ジョガー）が使用される。また、印刷後の製本用用紙を紙揃え装置（ジョガー）を用い紙揃え後製本機に供する用い方もなされている。しかしながら、クラーク剛度が小さい塗工紙は、紙揃え装置における紙揃えが不完全になり易く、印刷機や製本機への紙送りの際に、紙揃え不良に起因して複数の用紙をピックアップして重送してしまう捌き不良が発生する危険性が高まる。このため、低坪量の塗工紙の印刷においては、人手により紙揃えを完全にする作業が必要とされ、作業効率が低下する場合がある。
【０００６】
経験上、紙揃え不良の原因として、紙の滑り、腰（いわゆる剛度）、カールが起因と考えられ、特に冬場の低湿度の環境で発生し易い。これは、低湿環境では脱湿による印刷用の塗工紙の水分低下によって柔軟性が低下したり紙のボコツキが生じること、さらにはカールが生じ易くなることにより、積層された印刷用の塗工紙同士が局部的に強く接触して摩擦が増大することに起因すると考えられる。また、紙揃え不良は、塗工紙において発生し易い。これは、塗工紙の塗工面は顔料と接着剤を主成分とする塗工層を有することによって、紙腰が低下すること及び塗工層の状態（顔料又はバインダの種類や量）によっては、積層された場合に互いに滑り難くなることも一因と考えられる。
【０００７】
従来、塗工紙の紙揃え性に関して、紙揃え装置についての提案はなされているが（特開２００８−２０７９０３号公報参照）、２Ａ列を超えるような大判の平台印刷用の塗工紙を用いても紙揃え不良を防止して作業効率の低下を招かないようにできるまでには至っていない。一方、塗工紙自体の紙揃え性に着目した提案は見当たらず、塗工紙の紙揃え性には改善の余地がある。
【先行技術文献】
【特許文献】
【０００８】
【特許文献１】特開２０１３−５３３７７号公報
【特許文献２】特開２００８−２０７９０３号公報
【発明の概要】
【発明が解決しようとする課題】
【０００９】
そこで、本発明は、上述のような事情に基づいてなされたものであり、紙揃え性の高い塗工紙を提供することを課題とする。
【課題を解決するための手段】
【００１０】
上記課題を解決するためになされた発明は、原料パルプ及び填料を含有する基紙の両側表面に、顔料及び接着剤を含有する塗工液を塗工してなる塗工紙であって、坪量が６４ｇ／ｍ２以下であり、一枚あたりの面積をＳ（ｍ２）、坪量をＧ（ｇ／ｍ２）、縦方向のクラーク剛度をＣｔ、横方向のクラーク剛度をＣｙ、縦方向の引張強さをＴｔ（ｋｇｆ）、横方向の引張強さをＴｙ（ｋｇｆ）、及び表側表面と裏側表面との間の静摩擦係数をＫとした場合、下記式（１）により算出される判定値Ｄ１が５５以上であることを特徴とする。
Ｄ１＝｛（Ｃｔ＋Ｃｙ２）／Ｇ｝×｛１００／（Ｓ×Ｇ×Ｋ）｝２×（Ｔｙ／Ｔｔ）１／２      （１）
【００１１】
塗工紙の坪量が上記上限を超える場合、剛度が十分大きくなるので湿度環境の変化による影響が少なく、揃え不良が生じることが少ない。よって、本発明は、上記課題に対応して、坪量が上記上限値以下であるものだけを対象とする。上記式（１）において、（Ｃｔ＋Ｃｙ２）／Ｇは、当該塗工紙の横方向のクラーク剛度（Ｃｙ）、縦方向のクラーク剛度（Ｃｔ）及び坪量Ｇ（ｇ／ｍ２）から構成され、単位坪量当たりの折れ曲がり難さを表す指標であり（以後、指標Ｒ１と呼ぶことがある）、大きいほど紙揃え性が高い。また、式（１）において、Ｓ×Ｇ×Ｋ）は、一枚あたりの面積Ｓ（ｍ２）、坪量Ｇ（ｇ／ｍ２）及び表側表面と裏側表面との間の静摩擦係数Ｋを掛け合わせたものであって、塗工紙一枚当たりの自重による摩擦力の指標である（以後、指標Ｒ２と呼ぶことがある）。よってこの指標Ｒ２は、小さいほど紙揃え性が高い。また、この指標Ｒ２は、紙揃え性に対する影響が指標Ｒ１よりも大きい。さらに、式（１）において、（Ｔｙ／Ｔｔ）１／２は、横方向の引張強さ（Ｔｙ）を縦方向の引張強さ（Ｔｔ）で除したいわゆるＹ／Ｔ比であり、塗工紙全般のしなやかさの指標である（以後、指標Ｒ３と呼ぶことがある）。この指標Ｒ３は、大きいほど紙揃え性が高いが、影響力は上記指標Ｒ１及びＲ２よりも小さい。よって、これらの指標を各要素の重要性に応じて組み合わせた判定値Ｄ１が大きいほど紙揃えが容易であり、一定の値より大きければ、十分な紙揃え性を有すると考えられる。このため、当該塗工紙は、上記判定値Ｄ１を上記下限以上とすることにより、より良好な紙揃え性を有する。
【００１２】
坪量をＧ（ｇ／ｍ２）、圧力２０ｋｇ／ｃｍ２のソフトバッキングで測定したプリントサーフ表面粗さをＰ（μｍ）及び白紙光沢度をＷ（％）とした場合、下記式（２）により算出される判定値Ｄ２としては、９以上２７以下が好ましい。上記判定値Ｄ２をこのような範囲とすることにより、当該塗工紙間の摩擦が大きくならず、当該塗工紙同士の付着も抑制できるので、紙揃え性を担保できる。
Ｄ２＝Ｇ×Ｐ／Ｗ      （２）
【００１３】
両側表面の白紙光沢度としては、９％以上２０％以下が好ましく、表側表面と裏側表面との間の静摩擦係数としては、０．４０以上０．５０以下が好ましい。このように、白紙光沢度が上記範囲内であることにより、平滑性が過度に高くないので隣接紙に対する付着を防止できる。また、当該塗工紙は、表側表面と裏側表面との間の静摩擦係数が上記範囲内であることにより、過度の摩擦を生じない。この結果として、当該塗工紙はより良好な紙揃え性を有する。
【００１４】
当該塗工紙において、上記原料パルプが機械パルプを含み、上記填料が炭酸カルシウムを含み、上記顔料が炭酸カルシウム及びクレーを含むことが好ましく、上記原料パルプにおける上記機械パルプの含有量としては３５質量％以上６５質量％以下が好ましく、上記填料における上記炭酸カルシウムの中で粒子径が２μｍ以下であるものの割合としては７０体積％以上８０体積％以下が好ましく、上記顔料における上記炭酸カルシウムの中で粒子径が２μｍ以下であるものの割合としては９０体積％以上が好ましく、上記クレーの粒子径の体積分布におけるピーク値としては２μｍ以上５μｍ以下が好ましく、上記クレーの中で粒子径が２μｍ以上５μｍ以下であるものの割合としては４５体積％以下が好ましい。当該塗工紙は、原料パルプとして機械パルプを含むことにより、嵩高性及び比較的高い剛度を備えるので、変形による隣接紙との局所的な接触による摩擦を生じ難く、紙揃えが容易になる。また、当該塗工紙は、填料として炭酸カルシウムを含み、顔料として炭酸カルシウム及びクレーを含むことにより、表面が十分な平滑性を有するので塗工紙同士の滑りがよくなるので、より良好な紙揃え性を有する。
【００１５】
当該塗工紙において、上記原料パルプにおける漂白処理をした機械パルプの含有量としては３０質量％以上６０質量％以下が好ましく、上記顔料における上記炭酸カルシウムの上記クレーに対する質量の比としては３０：７０以上５０：５０以下が好ましく、圧力２０ｋｇ／ｃｍ２のソフトバッキングで測定したプリントサーフ表面粗さ（ＰＰＳ平滑度）としては３μｍ以上６μｍ以下が好ましく、表側表面と裏側表面との間の滑り角度としては２６．５度以下が好ましく、横方向のクラーク剛度としては縦方向のクラーク剛度の４０％以上かつ１７以上が好ましい。このように漂白処理をした機械パルプを使用することで、適度な剛度を確保しやすく所謂文庫本用紙としての色目の調整が容易になり、印刷した活字が小さい場合の精細印字や印刷インクの見栄え向上効果が得られる。また、上記のような物性等を有することにより、当該塗工紙は、より紙揃え性に優れ、印刷及び製本の作業効率が高くなる。
【００１６】
ここで、「坪量」とは、ＪＩＳ−Ｐ−８１２４（２００５）に準拠して測定される値である。「クラーク剛度」とは、ＪＩＳ−Ｐ−８１４３（２００９）に準拠して測定される値である。「引張強さ」とは、ＪＩＳ−Ｐ−８１１３（２００９）に準拠して測定される値である。表側表面と裏側表面との間の「静摩擦係数」とは、ＪＩＳ−Ｐ−８１４７（２０１０）に規定されるように「滑り角度」の正接（ｔａｎθ）として算出される。表側表面と裏側表面との間の「滑り角度」とは、ＪＩＳ−Ｐ−８１４７（２０１０）に準拠し、当該塗工紙の表側表面と裏側表面とが当接するよう配置して測定される値である。「プリントサーフ表面粗さ」とは、ＪＩＳ−Ｐ−８１５１（２００４）に準拠して測定される値である。「白紙光沢度」とは、ＪＩＳ−Ｐ−８１４２（２００５）に準拠して測定される値である。
【００１７】
また、「粒子径」とは、レーザー回折法により測定される値であり、例えば日機装株式会社の「マイクロトラックＭＴＩＩ−３０００」を用いて測定できる。また、粒子径の「ピーク値」とは、粒子径の体積分布において最も頻度が高い粒子径の値を意味する。また、「縦方向」とは基紙の抄紙方向に沿った方向であり、「横方向」とは基紙の抄紙方向に直交する方向である。また、「質量」とは絶乾質量をいう。
【発明の効果】
【００１８】
以上説明したように、当該塗工紙は、紙揃え性が高く、印刷及び製本工程の効率を向上できる。特に、当該塗工紙は文庫本用の印刷用紙として好適に使用できる。
【発明を実施するための形態】
【００１９】
以下、本発明の実施の形態を詳説する。
【００２０】
［塗工紙］
当該塗工紙は、基紙と、この基紙の両側表面に形成された塗工層とを備える。
【００２１】
＜基紙＞
当該塗工紙の基紙は、原料パルプ及び填料を含有し、さらに、サイズ剤、サイズ定着剤、歩留向上剤、紙力増強剤等を適宜含有し得る。この基紙は、原料パルプ及び填料を含有するスラリーを抄紙して得られる。
【００２２】
〔原料パルプ〕
原料パルプは、必須要素として機械パルプを含む。また、原料パルプは、機械パルプ以外に、化学パルプ、セミケミカルパルプ、合成パルプ等を含んでもよい。また、これらの原料パルプの一部は、機械パルプ、化学パルプ等を含んだ古紙パルプとして提供されてもよい。
【００２３】
機械パルプは、吸油性があるため当該塗工紙の印刷適性を向上し、また塗工紙の嵩及び剛度を大きくする作用を有する。一方、化学パルプは、繊維が長く当該塗工紙の強度を高め、紙揃え性を向上させる。
【００２４】
上記原料パルプに含有する機械パルプとしては、砕木パルプ（ＧＰ）、リファイナーグランドパルプ（ＲＧＰ）、サーモメカニカルパルプ（ＴＭＰ）、ケミサーモメカニカルパルプ（ＣＴＭＰ）等の一種又は複数種が利用できる。
【００２５】
一方、上記原料パルプに含有する化学パルプとしては、クラフトパルプ（ＫＰ）、サルファイドパルプ（ＳＰ）、アルカリパルプ（ＡＰ）等の一種又は複数種が利用できる。
【００２６】
上記機械パルプ及び化学パルプは、漂白処理をした晒パルプ（ＢＰ）であってもよく、漂白処理をしていない未晒パルプ（ＵＰ）であってもよく、これら晒パルプ及び未晒パルプの両方を含んでもよい。ただし、機械パルプは、機械パルプ化後にさらに漂白処理をしたものを含むことが好ましい。機械パルプは元来含有するリグニンに起因する黄色味を呈しているが、機械パルプに漂白処理を施すことで白色化することができる。これにより、当該塗工紙を印刷用紙として使用したときに色目の調整が容易になると共に、印刷インクの見栄えを向上できる。
【００２７】
また、上記古紙パルプとしては、雑誌古紙又はチラシ古紙から再生した雑誌古紙脱墨パルプ、新聞古紙脱墨パルプ等の一種又は複数種が利用できる。
【００２８】
上記原料パルプにおける機械パルプの含有量の下限としては、３５質量％が好ましく、４５質量％がより好ましく、５０質量％がさらに好ましい。一方、上記機械パルプの含有量の上限としては、６５質量％が好ましく、６０質量％がより好ましい。上記機械パルプの含有量の範囲とすることで、６４ｇ／ｍ２以下の米坪であっても、文庫本用紙として好適な紙厚（嵩高性）、剛度（手肉感）、捲り易さを付与することが容易となる。
【００２９】
また、上記原料パルプにおける漂白処理をした機械パルプの含有量の下限としては、３０質量％が好ましく、３５質量％がより好ましい。一方、上記漂白処理をした機械パルプの含有量の上限としては、６０質量％が好ましく、５５質量％がより好ましい。機械パルプは元来含有するリグニンに起因する黄色系を呈しているが、機械パルプに漂白処理を施すことで白色化することができる。漂白処理をした機械パルプの含有量を上記範囲とすることで、文庫本用紙として、眼精疲労を生じさせない、印刷インクの見栄えが良い等の点で好適な色合いに調整することが容易となる。
【００３０】
〔填料〕
填料は、炭酸カルシウムを必須成分として含む。填料は、好ましくは他の材料よりも質量割合が多い主成分として、より好ましくは５０質量％以上炭酸カルシウムを含む。炭酸カルシウムは、当該塗工紙に不透明性を付与し、白色度を向上させる。填料中の炭酸カルシウムとしては、不透明度向上効果に優れ、かつ比較的安価である重質炭酸カルシウムが好ましい。
【００３１】
この填料中の炭酸カルシウムの体積平均粒子径の下限としては、１．４０μｍが好ましく、１．４５μｍがより好ましい。一方、填料中の炭酸カルシウムの体積平均粒子径の上限としては、２．００μｍが好ましく、１．９５μｍがより好ましい。填料中の炭酸カルシウムの体積平均粒子径を上記範囲とすることにより、当該塗工紙に十分な白色度、不透明度及びインキ受理性を付与できる。
【００３２】
この填料中の炭酸カルシウムの中で粒子径が２μｍ以下であるものの割合としては７０体積％以上８０体積％以下が好ましい。粒子径が２μｍ以下であるものの割合が上記下限未満の場合、基紙に隙間が多くなり、当該塗工紙の不透明性及び白色度が低くなるおそれがある。また、粒子径が２μｍ以下であるものの割合が上記上限を超える場合、パルプ間の大きな隙間を埋めることができず、やはり当該塗工紙の不透明性及び白色度が低くなるおそれがある。填料に使用する炭酸カルシウムとして、複数種類の炭酸カルシウムを混合して、上記平均粒子径及び粒度分布を満たすように調整してもよい。
【００３３】
上記填料の添加量の下限としては、原紙の灰分の含有量として、５質量％が好ましく、６質量％がより好ましい。一方、上記灰分含有量に換算した填料の添加量の上限としては、１０質量％以下が好ましく、９質量％以下がより好ましい。填料の添加量が上記下限未満の場合、当該塗工紙の不透明性及び白色度が不十分となるおそれがある。また、填料の添加量が上記上限未満の場合、当該塗工紙の剛性が低くなり、紙揃え性を損なうおそれがある。ここで、「灰分の含有量」とはＪＩＳ−Ｐ−８２５１（２００３）に準拠して測定される値である。
【００３４】
基紙の坪量の下限としては、３８ｇ／ｃｍ２が好ましく、４１ｇ／ｃｍ２がより好ましい。基紙の坪量が上記下限未満の場合、当該塗工紙の強度が不足するおそれがある。一方、基紙の坪量の上限としては、特に限定されないが、上述の当該塗工紙の坪量の上限及び後述する塗工層の塗工量の下限を満たし得る範囲でなければならない。
【００３５】
＜塗工層＞
当該塗工紙の塗工層は、上記基紙の両側表面に顔料及び接着剤を含む塗工液を塗工（上塗り塗工）することによって形成される。すなわち、上記塗工層は顔料及び接着剤を含有する。
【００３６】
上記塗工層の片面あたりの塗工量（絶乾質量）の下限としては、４ｇ／ｍ２が好ましく、５ｇ／ｍ２がより好ましい。塗工量が上記下限未満の場合、当該塗工紙に十分な印刷適性が得られないおそれがあり、当該塗工紙が特に好適に用いられる用途である文庫本用紙において手肉感が劣りページ捲り性等の使用感が不十分となるおそれがある。一方、上記塗工層の片面あたりの塗工量の上限としては、特に制限されないが、上述の当該塗工紙の坪量の上限及び上述の基紙の坪量の下限を満たし得る範囲でなければならない。
【００３７】
〔顔料〕
顔料は、炭酸カルシウム及びクレーを必須成分として含む。顔料は、好ましくは他の材料よりも質量割合が多い主成分として、より好ましくは３０質量％以上炭酸カルシウム及びクレーを含む。また、顔料は、古紙処理工程から排出される脱墨フロスを主原料とする再生粒子等を含んでもよい。
【００３８】
（炭酸カルシウム）
顔料中の炭酸カルシウムは、当該塗工紙に、白色度、不透明度及びインキ受理性を付与する。顔料中の炭酸カルシウムとしては、高濃度での塗工が可能であり、バインダーマイグレーションの発生を抑制できる重質炭酸カルシウムが好ましい。
【００３９】
この顔料中の炭酸カルシウムの体積平均粒子径の下限としては、１．０μｍが好ましく、１．２μｍがより好ましい。上限としては、１．６μｍが好ましく、１．４μｍがより好ましい。
【００４０】
また、顔料中の炭酸カルシウムにおいて、粒子径が２μｍ以下であるものの割合の下限としては、９０体積％が好ましい。粒子径が２μｍ以下であるものの割合が上記下限未満の場合、当該塗工紙表面の平滑度が低くなり、摩擦が増大して紙揃え性が不十分となるおそれがある。顔料に使用する炭酸カルシウムとして、複数種類の炭酸カルシウムを混合して、上記平均粒子径及び粒度分布を満たすように調整してもよい。
【００４１】
（クレー）
顔料中のクレーは、当該塗工紙に、白紙光沢度及び平滑度を付与する。
【００４２】
この顔料中のクレーの粒子径のピーク値の下限としては、２μｍが好ましい。一方、クレーの粒子径のピーク値の上限としては、５μｍが好ましい。クレーの粒子径のピーク値が上記下限未満の場合、粒子径が小さすぎてクレーが基紙の中に入り込み、当該塗工紙の平滑性向上に寄与できなくなるおそれがある。また、クレーの粒子径のピーク値が上記上限を超える場合、平滑性向上効果が頭打ちになり更なる平坦性向上効果が得られないおそれがある。また、過剰なクレーの含有はコストメリットがない。
【００４３】
この顔料中のクレーは、幅の広い粒度分布を有することが好ましい。具体的には、クレーは、粒子径が上記ピーク値の好ましい範囲である２μｍ以上５μｍ以下であるもの割合が４５体積％以下であり、粒子径が２μｍ未満であるもの及び粒子径が５μｍを超えるもの、つまり上記範囲を外れるものの合計割合が５５体積％を超えることが好ましい。このようにクレーが広い粒度分布を有することにより、大きなクレーの間を小さなクレーが埋めることになり、被覆性が高く、平滑度の高い表面を形成できる。顔料に使用するクレーとして、複数種類のクレーを混合して、上記平均粒子径及び粒度分布を満たすように調整してもよい。
【００４４】
塗工層に含まれる顔料中の炭酸カルシウムの質量のクレーに対する質量の比の下限としては、３０：７０が好ましい。一方、上記質量の比の上限としては、５０：５０が好ましい。炭酸カルシウムとクレーとの質量の比をこのような範囲とすることにより、白色度、不透明度、インキ受理性、白紙光沢度及び平滑度のバランスを最適化できる。
【００４５】
〔接着剤〕
上記接着剤としては、特に限定されず公知のものを用いることができ、例えばラテックス系接着剤、合成樹脂系接着剤、蛋白質類、澱粉類、セルロース誘導体等が挙げられる。中でも、ラテックス系接着剤と澱粉類とを使用することにより、塗工層の均一性を向上できる。
【００４６】
ラテックス系接着剤としては、共役ジエン系ラテックス、アクリル系ラテックス、ビニル系ラテックス、及びこれらを変性したラテックス類の１種又は複数種を主成分とするものが使用される。共役ジエン系ラテックスとしては、スチレン−ブタジエン共重合体ラテックス、メチルメタクリレート−ブタジエン共重合体ラテックス、スチレン−メチルメタクリレート−ブタジエン共重合体ラテックス等がある。アクリル系ラテックスとしては、アクリル酸エステル又はメタクリル酸エステルの重合体ラテックス若しくはそれらの共重合体ラテックス等がある。ビニル系ラテックスとしては、エチレン−酢酸ビニル重合体ラテックス等がある。変性したラテックス類としては、上記各種共重合体ラテックスをカルボキシル基等の官能基含有単量体で変性したアルカリ部分溶解性又は非溶解性のラテックス等がある。
【００４７】
澱粉類としては、酸化澱粉、陽性化澱粉、エステル化澱粉、デキストリン等の１種又は複数種が使用される。
【００４８】
上記塗工層（塗工液）には、上記顔料及び接着剤の他にも、滑剤、蛍光増白剤、蛍光増白剤の被染着物質、消泡剤、離型剤、着色剤、保水剤等の通常使用される各種助剤を１種又は複数種含有できる。
【００４９】
当該塗工紙の搬送性を向上させるための滑剤としては、例えば流動パラフィン、マイクロクリスタリンワックス、天然パラフィン、合成パラフィン、ポリオレフィンワックス及びこれらの部分酸化物、フッ化物、塩化物等の脂肪族炭化水素系滑剤、高級脂肪族アルコール、天然油脂からの分離精製品又は合成品等の高級脂肪酸系滑剤、ステアリン酸アマイド、パルチミン酸アマイド、ビスアマイド等の脂肪酸アマイド系滑剤、ステアリン酸バリウム、ステアリン酸カルシウム、ステアリン酸亜鉛、ステアリン酸アルミニウム、ステアリン酸マグネシウム、ステアリン酸亜鉛−ステアリン酸バリウム複合体、ステアリン酸亜鉛−ステアリン酸カルシウム複合体等の金属石鹸系滑剤、一価アルコールの高級脂肪酸エステル、多価アルコールの高級脂肪酸（部分）エステル、モンタンワックス及びその部分加水分解物等の脂肪酸エステルが挙げられる。
【００５０】
特に、好適に用いられる滑剤は、流動パラフィン、マイクロクリスタリンワックス、天然パラフィン、合成パラフィン、ポリオレフィンワックス及びこれらの部分酸化物、フッ化物、塩化物等の脂肪族炭化水素系滑剤、並びにステアリン酸バリウム、ステアリン酸カルシウム、ステアリン酸亜鉛、ステアリン酸アルミニウム、ステアリン酸マグネシウム、ステアリン酸亜鉛−ステアリン酸バリウム複合体、ステアリン酸亜鉛−ステアリン酸カルシウム複合体等の金属石鹸系滑剤である。
【００５１】
またこれらの滑剤は、単独で、又は２種類以上を組み合わせて用いることも可能である。塗工層における滑剤の含有量（固形分）の下限としては、０．２質量％が好ましく、０．５質量％がより好ましい。一方、塗工層における滑剤の含有量の上限としては、２．０質量％が好ましく、１．５質量％がより好ましい。滑剤の含有量が上記下限未満の場合、当該塗工紙の表側表面と裏側表面との間の摩擦係数を小さくすることができず、搬送性及び紙揃え性が不十分となるおそれがある。また、滑剤の含有量が上記上限を超える場合、搬送時の滑りの発生、塗工層強度の低下等の問題を招来するおそれがある。
【００５２】
＜塗工紙の物性＞
当該塗工紙の坪量の下限としては、５２ｇ／ｍ２が好ましく、５５ｇ／ｍ２がより好ましく、５８ｇ／ｍ２がさらに好ましい。一方、当該塗工紙の坪量の上限としては、６４ｇ／ｍ２であり、６２ｇ／ｍ２が好ましく、６０ｇ／ｍ２がより好ましい。坪量が上記下限未満の場合、当該塗工紙の紙力が不十分となり、紙揃装置において変形して紙揃えを阻害するおそれが有る。また、坪量が上記上限を超える場合、充分な剛度が確保でき、温湿度変化による影響を受け難いことにより紙揃え不良が発生し難いので、本発明を適用する効果が小さく、また、文庫本用紙として過重になり好ましくない。
【００５３】
また、当該塗工紙の両側表面の白紙光沢度の下限としては、９％が好ましく、１２％がより好ましく、１４％がさらに好ましい。一方、上記白紙光沢度の上限としては、２０％であり、１８％がより好ましい。白紙光沢度が上記下限未満の場合、当該塗工紙の捲り性が不十分となったり、当該塗工紙を使用した書籍が高級感のない廉価な印象となる。また、白紙光沢度が上記上限を超える場合、表面の平滑度が高くなり、接面する塗工紙同士が密着して互いに付着し合うことにより紙揃え性が不十分となる。
【００５４】
また、当該塗工紙の圧力２０ｋｇ／ｃｍ２のソフトバッキングで測定したプリントサーフ表面粗さの下限としては、３μｍが好ましく、４．５μｍがより好ましい。一方、このプリントサーフ表面粗さの上限としては、６μｍが好ましく、５．５μｍがより好ましい。プリントサーフ表面粗さが上記低さ未満の場合高平滑になり過剰なスベリが生じ製本などの加工時に不都合が生じるおそれがある。また、プリントサーフ表面粗さが上記高さを超える場合、当該塗工紙同士の摩擦が大きくなり、紙揃えを阻害するおそれがある。
【００５５】
また、当該塗工紙を積層したときの表側表面と裏側表面との間の静摩擦係数の下限としては、表裏いずれの側が当接する場合にも、０．４０が好ましく、０．４３がより好ましい。一方、表側表面と裏側表面との間の静摩擦係数の上限としては、０．５０が好ましい。表側表面と裏側表面との間の静摩擦係数が上記下限未満の場合、過度の滑り性により搬送不良を生じるおそれがある。また、表側表面と裏側表面との間の静摩擦係数が上記上限を超える場合、塗工紙間の滑りが悪く、紙揃えが難しくなるおそれがある。
【００５６】
また、当該塗工紙の表側表面と裏側表面との間の滑り角度の下限としては、２２度が好ましく、２３．４度がより好ましい。一方、当該塗工紙の表側表面と裏側表面との間の滑り角度の上限としては、２６．５度が好ましく、２６．４度がより好ましい。当該塗工紙は、上記滑り角度が上記下限未満の場合、捌き不良や搬送時のスリップによる紙送り不良が生じるおそれがある。また、当該塗工紙は、上記滑り角度が上記上限を超える場合、紙揃え時の滑りが悪く、紙揃えが難しくなるおそれがある。
【００５７】
また、当該塗工紙における縦方向のクラーク剛度の下限としては、３８が好ましく、４０がより好ましい。一方、縦方向のクラーク剛度の上限としては、５０が好ましく、４８がより好ましい。縦方向のクラーク剛度が上記下限未満の場合、当該塗工紙が曲がり易く、隣接する塗工紙と接触して紙揃えを阻害するおそれがある。
【００５８】
また、当該塗工紙における横方向のクラーク剛度の下限としては、１７が好ましく、２０がより好ましい。一方、横方向のクラーク剛度の上限としては、５０が好ましく、４８がより好ましい。横方向のクラーク剛度がそれぞれ上記下限未満の場合、当該塗工紙が曲がり易く、隣接する塗工紙と接触して紙揃えを阻害するおそれがある。また、横方向のクラーク剛度が上記上限を超える場合、当該塗工紙が硬すぎて、搬送性、捲り性等が不十分となるおそれがある。
【００５９】
また、当該塗工紙における横方向のクラーク剛度の縦方向のクラーク剛度に対する比（剛度Ｙ／Ｔ比）の下限としては、４０％が好ましく、４５％がより好ましい。一方、横方向のクラーク剛度が縦方向のクラーク剛度より大きくなることは考え難いが、上記剛度Ｙ／Ｔ比の上限としては、２５０％が好ましく、２００％がより好ましい。当該塗工紙は、剛度Ｙ／Ｔ比が上記下限未満の場合、横方向の力に対して過度に折れ曲がり易くなり、隣接紙と当接して紙揃えを阻害し易くなるおそれがある。また、剛度Ｙ／Ｔ比が上記上限を越える場合にも、当該塗工紙が折れ曲がり易くなり、紙揃えを阻害するおそれがある。
【００６０】
また、当該塗工紙において、一枚あたりの面積をＳ（ｍ２）、坪量をＧ（ｇ／ｍ２）、縦方向のクラーク剛度をＣｔ、横方向のクラーク剛度をＣｙ、縦方向の引張強さをＴｔ（ｋｇｆ）、横方向の引張強さをＴｙ（ｋｇｆ）、及び表側表面と裏側表面との間の静摩擦係数をＫとした場合、下記式（１）により算出される判定値Ｄ１の下限としては、５５であり、６０がより好ましく、６５がさらに好ましい。一方、上記判定値Ｄ１の上限としては、２２０が好ましく、２１０がより好ましく、２００がさらに好ましい。なお、静摩擦係数Ｋについては、表側表面と裏側表面との間の静摩擦係数を使用する。
Ｄ１＝｛（Ｃｔ＋Ｃｙ２）／Ｇ｝×｛１００／（Ｓ×Ｇ×Ｋ）｝２×（Ｔｙ／Ｔｔ）１／２      （１）
【００６１】
上記式（１）は、指標Ｒ１＝（Ｃｔ＋Ｃｙ２）／Ｇと、指標Ｒ２＝（Ｓ×Ｇ×Ｋ）で定数１００を除した値の２乗と、指標Ｒ３＝（Ｔｙ／Ｔｔ）の１／２乗とを掛け合わせたものである。
【００６２】
上記指標Ｒ１は、当該塗工紙の横方向のクラーク剛度（Ｃｙ）、縦方向のクラーク剛度（Ｃｔ）及び坪量Ｇ（ｇ／ｍ２）から構成され、単位坪量当たりの折れ曲がり難さを表す指標である。なお、横方向の剛度Ｃｙは縦方向の剛度Ｃｔに比べて紙揃え性に対する影響が大きいため、２乗して加算される。当該塗工紙は、折れ曲がると隣接する塗工紙と接触して摩擦力を上昇させるため、折り曲り難いことが紙揃え性に寄与する。よって当該塗工紙は、上記指標Ｒ１が大きいほど紙揃え性が高い。
【００６３】
上記指標Ｒ２は、一枚あたりの面積Ｓ（ｍ２）、坪量Ｇ（ｇ／ｍ２）、表側表面と裏側表面との間の静摩擦係数Ｋの積であり、用紙一枚当たりの自重による摩擦の大きさの指標である。この指標Ｒ２の値が小さいほど摩擦が小さく、紙揃え性が高い。また、この指標Ｒ２は、上記指標Ｒ１に比べてその影響が大きい。このため、上記式（１）において、指標Ｒ２は、その逆数が２乗して掛け合わされている。
【００６４】
上記指標Ｒ３は、横方向の引張強さ（Ｔｙ）を縦方向の引張強さ（Ｔｔ）で除したいわゆるＹ／Ｔ比であり、塗工紙全般のしなやかさの指標である。当該塗工紙は、全方向にしなやかさを有することにより、紙揃え性が良好となる。したがって、この指標Ｒ３の値が大きいほど紙揃え性が高い。しかしながら、この指標Ｒ３は、上記指標Ｒ１及びＲ２に比べて紙揃え性に対する影響が小さい。このため、上記式（１）において、指標Ｒ３は、その平方根（１／２乗）が掛け合わされている。
【００６５】
このように、指標Ｒ１、Ｒ２及びＲ３の影響を考慮して乗数を設定して掛け合わせた上記判定値Ｄ１により、当該塗工紙の紙揃え性を評価できる。つまり、当該塗工紙は、上記判定値Ｄ１を上記下限以上とすることにより、より良好な紙揃え性を有する。一方、上記判定値Ｄ１が上記上限を超える場合、印刷適性や搬送性等他の特性が不十分となるおそれがある。
【００６６】
また、当該塗工紙における色相のａ＊値の下限としては、０が好ましく、０．３がより好ましい。一方、ａ＊値の上限としては、１が好ましく、０．９がより好ましい。また、色相のｂ＊値の下限としては、１０が好ましく、１１がより好ましい。一方、ｂ＊値の上限としては、１５が好ましく、１３がより好ましい。色相を上記範囲とすることにより、当該塗工紙を印刷用紙として使用したときの眼精疲労を抑制でき、印刷インクの見栄えを向上させられる。ここで、色相の「ａ＊値」及び「ｂ＊値」とは、ＪＩＳ−Ｐ−８１５０（２００４）に準拠して測定される値である。
【００６７】
また、当該塗工紙において、坪量をＧ（ｇ／ｍ２）、プリントサーフ表面粗さをＰ（μｍ）及び白紙光沢度をＷ（％）とした場合、下記式（２）により算出される判定値Ｄ２の下限としては、９が好ましく、１２がより好ましく、１５がさらに好ましい。一方、上記判定値Ｄ２の上限としては、２７が好ましく、２４がより好ましく、２１がさらに好ましい。上記判定値Ｄ２が上記下限未満の場合、相対的に白紙光沢度が大きく、過度の平滑性を有するため、当該塗工紙の表面及び裏面の密着性が高くなり、塗工紙同士が付着し合うことにより紙揃えを阻害するおそれがある。また、上記判定値Ｄ２が上記上限を超える場合、相対的にプリントサーフ表面粗さが大きく、摩擦が大きいことにより紙揃えが阻害されるおそれがある。なお、プリントサーフ表面粗さＰ及び白紙光沢度Ｗについては、両側表面（表裏）の測定値の平均値を使用する。
Ｄ２＝Ｇ×Ｐ／Ｗ      （２）
【００６８】
当該塗工紙の灰分の下限としては、１２％が好ましく、２０％がより好ましい。一方、当該塗工紙の灰分の上限としては、４０％が好ましく、３０％がより好ましい。灰分が上記下限未満の場合、当該塗工紙の寸法安定性が不十分となるおそれがある。また、灰分が上記上限を超える場合、当該塗工紙の紙力が低下して、紙揃え性が不十分となるおそれがある。当該塗工紙における「灰分の含有量」もＪＩＳ−Ｐ−８２５１（２００３）に準拠して測定される。
【００６９】
当該塗工紙の縦方向の引張強さの下限としては、４ｋｇｆが好ましく、４．２ｋｇｆがより好ましい。一方、当該塗工紙の縦方向の引張強さの上限としては、６ｋｇｆが好ましく、５ｋｇｆがより好ましい。また、当該塗工紙の横方向の引張強さの下限としては、１．５ｋｇｆが好ましく、２ｋｇｆがより好ましい。一方、当該塗工紙の横方向の引張強さの上限としては、３ｋｇｆが好ましく、２．５ｋｇｆがより好ましい。引張強さがそれぞれ上記下限未満の場合、当該塗工紙が変形し易くなり、紙揃え性が不十分となるおそれがある。特に、上記引っ張り強さを満足することで、当該塗工紙の好適な用途である文庫本用紙として使用する場合に好ましい品質を確保できる。
【００７０】
当該塗工紙の横方向の引張強さの縦方向の引張強さに対する比（引張強さＹ／Ｔ比）の下限としては、３５％が好ましく、４０％がより好ましい。上記引張強さＹ／Ｔ比が上記下限未満であると、横方向の力に対して過度に折れ曲がり易くなり、紙揃えを阻害し易くなるおそれがある。
【００７１】
＜利点＞
当該塗工紙は、上述のように、十分な搬送性、印刷適性及び加工適性を有すると共に、優れた紙揃え性を有する。このため、当該塗工紙は、印刷及び製本の効率が高く、低価格で高品質の文庫用紙、書籍等を提供可能にする。
【実施例】
【００７２】
以下、実施例によって本発明をさらに詳細に説明するが、本発明はこれらの実施例に限定されるものではない。なお、実施例及び比較例において、測定は下記の方法により行った。
【００７３】
（坪量）
ＪＩＳ−Ｐ−８１２４（２００５）に準拠して測定した。
【００７４】
（灰分）
ＪＩＳ−Ｐ−８２５１（２００３）に準拠して測定した。
【００７５】
（面積）
長方形に断裁した塗工紙の長辺及び短辺の長さを測定して、面積を算出した。
【００７６】
（滑り角度）
ＪＩＳ―Ｐ−８１４７（２０１０）に準拠し、当該塗工紙の表側表面と裏側表面とが当接するよう配置して測定した。
【００７７】
（静摩擦係数）
ＪＩＳ―Ｐ−８１４７（２０１０）の規定に従い、上記滑り角度の正接として算出される値である。
【００７８】
（引張強さ）
ＪＩＳ−Ｐ−８１１３（２００９）に準拠して測定した。
【００７９】
（クラーク剛度）
ＪＩＳ−Ｐ−８１４３（２００９）に準拠して測定した。
【００８０】
（色相）
ＪＩＳ−Ｐ−８１５０（２００４）に準拠して測定した。
【００８１】
（プリントサーフ表面粗さ）
ＪＩＳ−Ｐ−８１５１に準拠して、圧力２０ｋｇ／ｃｍ２のソフトバッキングで測定した。
【００８２】
（白紙光沢度）
ＪＩＳ−Ｐ−８１４２（２００５）に準拠して測定した。
【００８３】
（実施例１）
【００８４】
先ず、原料パルプとして、針葉樹晒クラフトパルプ（ＮＢＫＰ）を１０質量％、広葉樹晒クラフトパルプ（ＬＢＫＰ）を１５質量％、晒サーモメカニカルパルプ（ＢＴＭＰ）を３０質量％、雑誌古紙脱墨パルプ（ＭＤＩＰ）を４５％配合し、填料として重質炭酸カルシウム（体積平均粒子径１．６２μｍ、粒子径２μ以下の割合７５％）を含むパルプスラリーを準備した。なお、雑誌古紙脱墨パルプは約２５質量％の機械パルプ（全量が漂白処理をしていない機械パルプ）を含んでおり、原料パルプ全体において、全機械パルプの質量比は約４１．３質量％、漂白処理をした機械パルプの質量比は上記晒サーモメカニカルパルプ含有量と等しい３０％であった。そして、上記パルプスラリーを抄紙ワイヤーにより８３０ｍ／ｍｉｎの速度で抄紙して、坪量４５ｇ／ｍ２の基紙を得た。
【００８５】
次に、顔料として重質炭酸カルシウム（体積平均粒子径１．２７μｍ、粒子径２μ以下の割合７９％とクレー（粒子径の体積分布におけるピーク値２．４７μｍ、粒子径２μ以上５μｍ以下の割合３９．２％）とを３０：７０の質量比で含有する塗工液を、上記基紙の両側表面にブレードによりそれぞれ絶乾質量で６．５ｇ／ｍ３塗工して塗工紙を得た。
【００８６】
さらに、このようにして得られた塗工紙を、縦１２４８ｍｍ、横９００ｍｍの長方形（面積１．１２３ｍ２）の用紙に断裁して、複数の印刷用塗工紙を得た。
【００８７】
こうして得られた実施例１の塗工紙は、坪量が５８．０ｇ、滑り角度が２４．６度、静摩擦係数が０．４６、縦方向の引張強さが４．３２ｋｇｆ、横方向の引張強さが１．９７ｋｇｆ、縦方向のクラーク剛度が４５．５、横方向のクラーク剛度が２２．５、色相のａ＊値が０．５７、色相のｂ＊値が１２．４０、表側表面のベック平滑度が１２３秒、裏側表面のベック平滑度が９４秒、プリントサーフ表面粗さが４．８２μｍ、白紙光沢度が１６．９％であった。
【００８８】
また、実施例１の塗工紙について、これらの測定値から算出された上記判定値Ｄ１は７５であり、上記判定値Ｄ２は１６．５であった。
【００８９】
（実施例２〜２０及び比較例１〜５）
表１に示すように原料パルプの配合及び填料の添加量が実施例１とは異なるスラリーを抄紙して得られた基紙に、塗工液の組成及び塗工量が実施例１とは異なる塗工を行うことにより、実施例２〜２０及び比較例１〜５の塗工紙を得た。また、これら実施例２〜２０及び比較例１〜５の塗工紙についての測定値並びに判定値Ｄ１及びＤ２を、上記実施例１の測定値並びに判定値Ｄ１及びＤ２と共に表２及び表３に示す。
【００９０】
加えて、表３には、上記実施例１〜２０及び比較例１〜５の塗工紙を使用して印刷及び製本のための各種工程における作業性について確認した結果を示す。なお、各項目は、以下のようにして評価を行った。
【００９１】
＜紙揃え性＞
手作業で２Ａ０版に裁断した用紙を捌き紙揃えした際の紙揃え性を感応評価し、以下の評価基準に基づいて判定した。
（評価基準）
◎：紙揃え、捌き作業を短時間に軽く行える。
○：若干紙揃えに重さを感じるが紙揃え、捌きに問題は無い。
△：複数枚用紙端部にズレが生じたが、紙揃え、捌き作業は行える。
×：複数枚突出する用紙が発現し、手作業で抜き取り対応作業が必要になった。
【００９２】
＜印刷適性＞
オフセット印刷機で単色（墨）印刷し、白紙面感、印刷面感、インキ着肉、搬送性などを総合的に評価し、以下の評価基準に基づいて判定した。
（評価基準）
◎：適性が非常に高い。
○：適性が高い。
△：適性がある。
×：適性が低い。
【００９３】
＜搬送性＞
ローランドオフセット印刷機で４色印刷による印刷時の用紙の搬送状態を判定し、以下の評価基準に基づいて判定した。
（評価基準）
◎：搬送性に優れている。
○：搬送性が良い。
△：搬送性がやや不良である。
×：搬送性が不良である。
【００９４】
【表１】
2015120994.tif 000002
【００９５】
【表２】
2015120994.tif 000003
【００９６】
【表３】
2015120994.tif 000004
【００９７】
表３に示すように、上記実施例１〜２０は、良好な紙揃え性を備えると共に、印刷適性及び搬送性も十分に実用に耐えるものであった。このため、上記実施例１〜２０の塗工紙は、印刷用紙として好適に利用できる。特に、実施例１３〜１５は、紙揃え性に優れ、中でも、実施例１３は、高い搬送性も兼ね備える。一方、上記比較例１〜３は、紙揃え性が不十分であり、比較例４、５は、紙揃え性を有するが、搬送性が不十分であった。
【産業上の利用可能性】
【００９８】
以上のように、本発明の塗工紙は、紙揃え性が高く、印刷及び製本工程の効率を向上できる。特に、本発明の塗工紙は文庫本用の印刷用紙として好適に使用できる。